냉각 공정 은 , Al 리치 층 을 20 ℃/ 분 이상 의 속도 로 급 냉 하 는 조작 을 포함 한다 . 냉각 공정 에서 는 , Al 리치 층 을 20 ℃/ 분 이상 의 속도 로 급 냉할 수 있 는 수단 인 한 , 공지 된 냉각 수단 을 이용 할 수 있 다 . 예컨대 상기 흑연 제 노 에 구비 된 온도 조절 장치 에 의해 , 어닐링 공정 을 거친 절삭 공구 전구체 를 냉각 할 수 있 다 . 그 때 , 700 ℃ 이상 1200 ℃ 이하 의 절삭 공구 전구체 를 실온 부근 ( 예컨대 , 50 ℃ 정도 ) 까지 30 분 이내 에 급 냉 하 는 것 이 바람직 하 고 , 이 로써 Al 리치 층 을 35 ℃/ 분 이상 의 속도 로 급 냉 하 는 것 이 바람직 하 다 . 이 에 따라 , 세선 형 의 제 2 단위 상 이 복수 의 괴상 인 제 1 단위 상 을 포위 하 는 구조 를 갖 는 경질 입자 를 균일 하 게 포함 하 는 Al 리치 층 을 형성 할 수 있 다 . Al 리치 층 을 급 냉 하 는 속도 의 상한 은 50 ℃/ 분 이 다 . Al 리치 층 을 급 냉 하 는 속도 가 50 ℃/ 분 을 넘 으면 , 기재 와 피막 과 의 열팽창 계수 의 차 에 의해 생기 는 열응력 에 의해서 균열 발생 의 확률 이 높 아 지 고 , 표면 피복 절삭 공구 전체 의 강도 저하 로 이어질 우려 가 있 다 .